FR 2824845 A1 20021122 FR 0106458 A 20010516 scion l'une des revendications 1 à 11. - 2824845 Procédé de purification du sodium Domaine technique L' invention concerne un procédé de purification du sodium de qualité industrielle pour réduire notablement sa teneur en calcium. 0 Etat de la technique Le sodium produit de manière industrielle par électrolyse du chlorure de sodium fondu présente généralement une teneur en calcium de 400 à 500 ppm. Cette teneur est supérieure à la limite de solubilité du calcium dans le sodium fondu aux 1S températures usuelles d'utilisation dans l'industrie, de sorte qu'on risque un dépôt de calcium dans les installations véhiculant le sodium liquide. De plus, pour certaines applications, comme par exemple dans le domaine nucléaire, cette pureté est insuffisante et, pour cette raisQn, différents procédés de purification ont été proposés et mis en _uvre depuis plusieurs décennies. Le brevet FR1484647, déposé en 1965 par le Commissariat à l'Energie Atomique, a décrit l'utilisation du peroxyde de sodium pour éliminer le calcium. Le procédé consiste à mélanger le sodium et le peroxyde dans un réacteur à une température comprise entre 200 et 300 C avec une agitation vigoureuse, et à éliminer les particules solides de chaux par filtration. On peut ainsi obtenir un sodium à moins de 10 ppm de calcium. Le brevet FR 2251627 de la demanderesse, déposé en 1973, a perfectionné le procédé précédent pour remédier à certains inconvénients comme le caractère discontinu du procédé, les dépôts solides sur les parois du réacteur et la consommation très élevée de peroxyde. Un tel procédé n'est cependant pas économiquement adapté à la purification de sodium pour des applications plus courantes, pour lesquelles on souhaite une réduction plus ou moins importante de la teneur en calcium, sans étre lié par les normes rigoureuses de l'industrie nucléaire. Le brevet FR 1214176 de du Pont de Nemours, publié en 1960, décrit un procédé de purification du sodium consistant à mélanger le sodium en fusion à une température inférieure à 300 C avec un gaz inerte, notamment l'azote, contenant de 0,1 à 2%, et de prétérence de 0,1 à 0,5% d'oxygène, le gaz étant recyclé après passage. Le brevet indique que l'ajout de vapeur d'eau dans le gaz inerte à la place de l'oxygène est inefficace, car il ne contribue pas à rendre le calclum insoluble pour le séparer par filtration, décantation ou centrifugation. Objet de l'invention L'invention a pour but d'offrir un procédé de purification du sodium par oxydation du calcium plus simple, moins coûteux et au moins aussi efficace que les procédés de l'art antérieur. L'objet de l'invention est un procédé de purification du sodium technique consistant à mettre en contact le sodium liquide à une température égale ou supérieure à 1 50 C, à l'intérieur d'un mélangeur statique, avec un courant de gaz inerte vis-à-vis du sodium chargé de vapeur d'eau en quantité st_chiométrique nécessaire pour oxyder le calcium de manière à abaisser sa teneur à la teneur souhaitée, et à séparer ensuite le sodium purifié du gaz inerte, et de l'hydrogène et de la chaux produits par la réaction. Description de l'invention L'invention repose sur la constatation faite par la demanderesse que, dans certaines conditions de mise en _uvre, et contrairement à l'enseignement du brevet FR 1214176, l'utilisation de vapeur d'eau comme oxydant du calcium pouvait conduire à une purification simple et efficace du sodium. Le procédé est basé sur la réaction d'oxydation: Ca + H2O CaO + H2. En fait, il est probable que la réaction se passe en deux temps par l'intermédiaire de l'oxyde de sodium, soit: Na + H2O NaO + H2 et NaO + Ca Na + CaO. La quantité d'eau nécessaire pour une quantité donnée de sodium est la quantité st_chiométrique correspondant au calcium qu'on veut éliminer, c'est-à-dire la différence entre la teneur de calcium de départ et celle qu'on vise à l'arrivée. Le procédé étant continu, cela suppose de maintenir à peu près constant le rapport K entre le débit d'eau et le débit de sodium. L'opération se fait dans un mélangeur statique favorisant un bon échange entre le sodium liquide et les gaz. Le gaz inerte, qui est de préLérence l'azote, mais peut étre également l'argon, a pour fonction d'une part de diluer la vapeur d'eau et de l'amener au contact du sodium, et d'autre part d'assurer l'évacuation de l'hydrogène formé par la réaction. La quantité d'azote nocessaire par gramme d'eau est comprise de préDérence entre 30 et 40 dm3/g. Cette quantité est o nettement plus faible que celle mentionnée dans le brevet FR 1214176, qui préconise un rapport du volume de gaz de dispersion au volume de sodium compris entre 20 et , alors que la quantité mentionnée plus haut conduit, pour une purification quasi complète en calcium, à un rapport de l'ordre de 6. Ceci permet d'éviter le recyclage du gaz, ce qui simplife fortement l'installation. 1S La température du sodium liquide dans le mélangeur doit être égale ou supérieure à C pour éviter tout risque d'encrassement du mélangeur. Il est préLérable d'éviter des températures trop élevées, par exemple supérieures à 250 C, à la fois pour des raisons de sécurité et pour éviter la corrosion de l'installation. A la sortie du mélangeur, on sépare le sodium épuré d'abord des gaz à travers un dégazeur, puis de la chaux par fltration. Description des Igures La fgure unique est un schéma de principe du procédé selon l'invention. Exemple de réalisation L' exemple concerne une installation pilote utilisant le procédé selon l' invention. Le sodium technique est véhiculé vers le mélangeur statique (1) à l'aide d'une pompe (2) L'eau est envoyée, à l'aide d'une pompe (3) vers un évaporateur (4) à une température régulée à 130 C. A la pompe (3) est associce une régulation en fonction du débit de sodium mesuré par un débitmètre, de manière à maintenir constant le rapport K. L'azote sec est envoyé, à travers un débitmètre (5) vers 1'évaporateur (4). L'azote humide est dirigé ensuite vers le mélangeur statique (1) dans une conduite tracée et calorifugée pour éviter la condensation de l'eau. De plus, un clapet anti retour sur cette même conduite empéche le passage du sodium vers l'évaporateur (4). Le sodium épuré contenant la chaux précipitée et l'azote avec l'hydrogène issu de la réaction passe à travers un dégazeur (6), o il libère l'azote et l'hydrogène, puis à travers des filtres (7) pour séparer la chaux. Le démarrage de l' installation se fait avec de l' azote sec. l' eau n' étant introduite qu'une fois le déhit normal de sodium atteint. Pour arrêter l' installation, on arréte lo d'abord la pompe à eau (3), puis la pompe à sodium (2) et enfin le débit d'azote. En marche normale, on a un débit de sodium de 700kglh, un débit d'eau de 122 g/h et un débit d'azote de 4000 l/h. La température dans le mélangeur est de 150 C. La teneur en calcium du sodium de départ est de 410 ppm et celle du sodium purifié de 27 ppm. s Revendications 1) Procédé de purification du sodium pour diminuer sa teneur en calcium consistant à mettre en contact le sodium liquide, à une température égale ou supérieure à 1 50 C, à l'intérieur d'un mélangeur statique, avec un courant de gaz inerte vis-à-vis du sodium chargé de vapeur d'eau en quantité st_chiométrique nécessaire pour oxyder le calcium de manière à abaisser sa teneur à la teneur souhaitée, et à séparer ensuite le lo sodium purifié du gaz inerte, et de l'hydrogène et de la chaux produits par la réaction. 2) Procédé selon la revendication 1 dans lequel le gaz inerte est 1'azote ou 1'argon. 3) Procédé selon l'une des revendications 1 ou 2, dans lequel le sodium est filtré pour séparer la chaux. 4) Procédé selon l'une des revendications 1 à 3 dans lequel le débit d'eau est régulé en fonction du débit de sodium de manière à maintenir leur rapport constant.